(57)【特許請求の範囲】
【請求項１】
化学式（１）に示すスルホン基含有ポリヒドロキシポリエーテル樹脂１００重量部に対して、ビスマレイミドを１０〜５０重量部含有してなることを特徴とする耐熱自己融着性塗料組成物。
【化１】
0005080915.tif 000005
【請求項２】
化学式（１）に示すスルホン基含有ポリヒドロキシポリエーテル樹脂１００重量部に対して、ビスマレイミドを１０〜５０重量部含有し、さらに上記スルホン基含有ポリヒドロキシポリエーテル樹脂１００重量部に対して、滑剤を１〜１０重量部含有することを特徴とする耐熱自己融着性塗料組成物。
【請求項３】
上記滑剤が、ポリエチレンワックス、シリコーン樹脂、フッ素樹脂などの合成系、蜜蝋、カルナウバ蝋、キャンデリラワックスなどの天然系のいずれか単独または複数の組み合わせからなる請求項２記載の耐熱自己融着性塗料組成物。
【請求項４】
上記スルホン基含有ポリヒドロキシポリエーテル樹脂は、分子骨格中にスルホン基が３０〜５０％含有されていると共に、上記ビスマレイミドと溶剤に溶解されている請求項１〜３いずれかに記載の耐熱自己融着性塗料組成物。
【請求項５】
上記溶剤が、飽和脂環式ケトン類、フェノール類、ジエチレングリコールモノアルキルエーテル類から選ばれる少なくとも１種以上からなる請求項４記載の耐熱自己融着性塗料組成物。
【請求項６】
導体上に直接または他の絶縁物を介して、融着層を設けてなる耐熱自己融着性エナメル線において、請求項１〜５いずれかに記載の耐熱自己融着性塗料組成物を形成する塗料を塗布焼き付けし、上記融着層を形成してなることを特徴とする耐熱自己融着性エナメル線。
【発明の詳細な説明】
【技術分野】
【０００１】
本発明は、産業用及び自動車用モータ、発電機など耐熱性を要求される電機コイルに好適に使用されるエナメル線の耐熱自己融着性塗料組成物及び耐熱自己融着性エナメル線に関する。
【背景技術】
【０００２】
自己融着性エナメル線は、含浸ワニスレスによる工数低減、環境対応及びブラウン管の偏向ヨークに代表される異型コアレスコイルの製造に大いに貢献してきた。融着方法も通電、恒温槽、熱風による熱融着、アルコール、酢酸エチル、メチルエチルケトン等の低沸点溶剤による溶剤融着など多岐に亘るが、その用途は主に民生機器に限定されてきた。
【０００３】
これは、自己融着性エナメル線における融着層にポリビニルブチラール樹脂、共重合ポリアミド樹脂、ポリヒドロキシポリエーテル樹脂などの比較的耐熱性、軟化温度の低い熱可塑性樹脂材料を主剤とする塗料を使用してきたことによる。
【０００４】
しかし近年、環境対策、ＶＯＣ（Volatile Organic Compounds）規制により、産業用及び自動車用モータ、発電機等の高温雰囲気下で使用される電気機器への適用が要求されるようになった。そこで主剤としてポリスルホン樹脂、ポリエーテルスルホン樹脂等の高耐熱エンジニアリングプラスチックを用いた塗料についての検討は行われているものの、これらの熱可塑性樹脂は軟化温度が高く、２４０℃以上の温度をかけなければ所定の融着力を発現しないという欠点を有している。
【０００５】
また、架橋による熱硬化性を付与する試みとして、官能基を持つ主材料に各種の硬化剤を添加した融着ワニスを、半硬化させた状態、すなわちＢステージ状態で焼付け、熱融着時に硬化させ、耐熱性を向上させる検討も行われている。つまり、主剤としての樹脂に硬化剤を添加し、これを導体に塗布した後、Ｂステージ状態で焼付けして自己融着性エナメル線とし、これをコイル状に巻きつけた後に熱融着及び熱硬化させることで、ＶＯＣを発生せず耐熱性を向上させる検討も行われている。
【０００６】
この融着ワニスの一例としては、ポリヒドロキシポリエーテルまたはスルホン基を含有するポリヒドロキシポリエーテルに、安定化イソシアネート、各種エポキシ樹脂、レゾール型フェノール樹脂、メラミン樹脂、酸無水物などの硬化剤を添加する手法が取られているが、焼き付け時の熱により硬化反応が進行し所定の初期融着力を発現しない。また、官能基同士が常温において徐々に反応し、経日変化により初期融着力が大きく低下する、または、硬化が不十分で高温雰囲気での融着力が大幅に低下しコイルの変形、線のほつれを生ずる等の問題を有していた。
【発明の開示】
【発明が解決しようとする課題】
【０００７】
このように高温中で自己融着性エナメル線を使用する場合、高軟化点の樹脂を使用する手法は採れるものの、融着工程の温度が非常に高いことから、自己融着性エナメル線の絶縁層及び自己融着性エナメル線以外の絶縁材料の劣化を招く、融着工程自体の作業性を低下させるなどの問題を有している。
【０００８】
また、熱硬化手法に関しては、自己融着性エナメル線自体の熱融着力の温度バラツキなど信頼性に問題を有していた。
【０００９】
そこで本発明は、上記問題を解決し、高温雰囲気下においても、実用上問題のない融着力を保持する耐熱自己融着性塗料組成物及び耐熱自己融着性エナメル線を提供することを目的とする。
【課題を解決するための手段】
【００１０】
本発明は上記目的を達成するために創案されたものであり、請求項１の発明は、化学式（１）に示すスルホン基含有ポリヒドロキシポリエーテル樹脂１００重量部に対して、ビスマレイミドを１０〜５０重量部含有してなることを特徴とする耐熱自己融着性塗料組成物である。
【化１】
0005080915.tif 000002
【００１２】
請求項２の発明は、化学式（１）に示すスルホン基含有ポリヒドロキシポリエーテル樹脂１００重量部に対して、ビスマレイミドを１０〜５０重量部含有し、さらに上記スルホン基含有ポリヒドロキシポリエーテル樹脂１００重量部に対して、滑剤を１〜１０重量部含有することを特徴とする耐熱自己融着性塗料組成物である。
【００１４】
請求項３の発明は、上記滑剤が、ポリエチレンワックス、シリコーン樹脂、フッ素樹脂などの合成系、蜜蝋、カルナウバ蝋、キャンデリラワックスなどの天然系のいずれか単独または複数の組み合わせからなる請求項２記載の耐熱自己融着性塗料組成物である。
【００１５】
請求項４の発明は、上記スルホン基含有ポリヒドロキシポリエーテル樹脂は、分子骨格中にスルホン基が３０〜５０％含有されていると共に、上記ビスマレイミドと溶剤に溶解されている請求項１〜３いずれかに記載の耐熱自己融着性塗料組成物である。
【００１６】
請求項５の発明は、上記溶剤が、飽和脂環式ケトン類、フェノール類、ジエチレングリコールモノアルキルエーテル類から選ばれる少なくとも１種以上からなる請求項４記載の耐熱自己融着性塗料組成物である。
【００１７】
請求項６の発明は、導体上に直接または他の絶縁物を介して、融着層を設けてなる耐熱自己融着性エナメル線において、請求項１〜５いずれかに記載の耐熱自己融着性塗料組成物を形成する塗料を塗布焼き付けし、上記融着層を形成してなることを特徴とする耐熱自己融着性エナメル線である。
【発明の効果】
【００１９】
本発明によれば、２００℃の高温雰囲気下において、実用上問題のない融着力を保持することができる耐熱自己融着性塗料を提供できる。
【発明を実施するための最良の形態】
【００２０】
以下、本発明の好適な実施形態を説明する。
【００２１】
本発明の好適な第１の実施形態に係る耐熱自己融着性塗料は、上述した化学式（１）に示すスルホン基含有ポリヒドロキシポリエーテル樹脂と、ビスマレイミドとを含有してなる。
【００２２】
スルホン基含有ポリヒドロキシポリエーテル樹脂は、工業的に実用化されているものならば特に限定されないが、より好ましくは熱融着性と耐熱性のバランスから分子骨格中に占めるスルホン基の含有量が３０〜５０％のものが適切である。
【００２３】
ビスマレイミドとしては、４，４’−ジフェニルメタンビスマレイミド、ｍ−フェニレンビスマレイミド、ビスフェノールＡジフェニルエーテルビスマレイミド、３，３’−ジメチル−５，５’ジエチル−４，４’−ジフェニルメタンビスマレイミド、４，４’−ジフェニルエーテルビスマレイミド、４，４’−ジフェニルスルホンビスマレイミド、１，３−ビス（３−マレイミドフェノキシ）ベンゼン、１，３−ビス（４−マレイミドフェノキシ）ベンゼン、１，６’−ビスマレイミド−（２，２，４−トリメチル）ヘキサン、ポリフェニルメタンマレイミドなどがあり、特に限定されないが、材料の入手性およびスルホン基含有ポリヒドロキシポリエーテル樹脂との適切な反応性から４，４’−ジフェニルメタンビスマレイミドが最も好ましく、ｍ−フェニレンビスマレイミドも好適である。
【００２４】
ビスマレイミドの添加量は、スルホン基含有ポリヒドロキシポリエーテル樹脂１００重量部に対して１０〜１００重量部が望ましく、さらには１０〜５０重量部が好ましい。１０重量部未満では、スルホン基含有ポリヒドロキシポリエーテル樹脂との反応が不十分であり２００℃の高温中での融着力が低下する。１００重量部を超えると、融着層が硬く脆くなる、ワニス塗料でビスマレイミドが析出する、初期融着力が低下するなどの問題を生ずることによる。
【００２５】
第１の実施形態に係る耐熱自己融着性塗料の溶剤としては、スルホン基含有ポリヒドロキシポリエーテル樹脂およびビスマレイミドを溶解できる溶剤ならよく、シクロヘキサノンなどの飽和脂環式ケトン類、クレゾールなどのフェノール類、メチルカルビトールなどのジエチレングリコールモノアルキルエーテル類から選ばれる少なくとも１種以上からなるものを使用できるが、焼き付け後の融着皮膜の残留溶剤および臭気対策からシクロヘキサノンが好ましい。また、キシレン、高沸点アルキルベンゼンなどで適宜希釈することができる。
【００２６】
第１の実施形態に係る耐熱自己融着性塗料は、上述した溶剤に、スルホン基含有ポリヒドロキシポリエーテル樹脂とビスマレイミドとを溶解して得られる。
【００２７】
次に、第１の実施形態に係る耐熱自己融着性塗料を使用した耐熱自己融着性エナメル線の一例を図１を用いて説明する。
【００２８】
図１に示すように、第１の実施形態に係る耐熱自己融着性エナメル線１０は、導体１上に、他の絶縁物としての絶縁層（例えば、ポリアミドイミドからなる）２を設け、その絶縁層２上に、上述した耐熱自己融着性塗料を塗布し、焼き付けて融着層（融着皮膜）３を形成することにより、得られる。
【００２９】
第１の実施形態の作用を説明する。
【００３０】
第１の実施形態に係る耐熱自己融着性塗料は、化学式（１）に示すスルホン基含有ポリヒドロキシポリエーテル樹脂と、ビスマレイミドとを含有してなる。
【００３１】
このため、第１の実施形態に係る耐熱自己融着性塗料を塗布、焼き付けして耐熱自己融着性エナメル線１０の融着層３として用いると、焼き付け時に溶剤がほぼ気化し、Ｂステージ状態で絶縁層２上に焼付けされて耐熱自己融着性エナメル線１０が得られる。この耐熱自己融着性エナメル線１０は、産業用及び自動車用モータ、発電機など耐熱性を要求される電機コイルとしての巻線に使用できる。
【００３２】
耐熱自己融着性エナメル線１０を巻線に使用すると、通電、恒温槽、熱風による熱融着などの融着方法により、従来よりも低い２４０℃未満の温度、好ましくは２２０℃で隣接するエナメル線同士が十分な融着力を発現すると共に、同温度にて熱硬化反応を生じて融着層３が架橋構造をとる。
【００３３】
これにより、第１の実施形態に係る耐熱自己融着性塗料によれば、耐熱自己融着性エナメル線１０に用いると、２００℃の高温雰囲気下において、実用上問題のない融着力を保持することができる。
【００３４】
また、第１の実施形態に係る耐熱自己融着性塗料では、融着工程の温度が従来よりも低くなるため、耐熱自己融着性エナメル線１０の絶縁層２や、エナメル線以外の絶縁材料の劣化を防止でき、融着工程自体の作業性も向上する。
【００３５】
さらに、第１の実施形態に係る耐熱自己融着性塗料は、耐熱自己融着性エナメル線１０自体の融着力の温度バラツキが小さく、高信頼性である。
【００３６】
次に、第２の実施形態を説明する。
【００３７】
第２の実施形態に係る耐熱自己融着性塗料は、第１の実施形態に係る耐熱自己融着性塗料の構成に加え、さらにスルホン基含有ポリヒドロキシポリエーテル樹脂１００重量部に対して、滑剤を含有する。
【００３８】
滑剤は、特に限定されるものではないが、ポリエチレンワックス、シリコーン樹脂、フッ素樹脂などの合成系、蜜蝋、カルナウバ蝋、キャンデリラワックスなどの天然系があり、これらの単独または複数の組み合わせにより使用することができる。塗料への溶解性、皮膜（被膜）化してからのすべり性および入手性から蜜蝋の使用が好ましい。
【００３９】
また、滑剤の添加量は、スルホン基含有ポリヒドロキシポリエーテル樹脂１００重量部に対して、１〜１０重量部が好ましく、更に１〜５重量部が好適である。１重量部未満ではすべり性が所望の値に達しないこと、１０重量部を超えると、ワニス中での滑剤の分散が大幅に悪化してしまう場合がある。
【００４０】
第２の実施形態に係る耐熱自己融着性塗料を用いて、図１の耐熱自己融着性エナメル線１０と同様のエナメル線を作製すれば、滑剤により融着皮膜にすべり性を付与できるため、静摩擦係数が０．１０以下である耐熱自己融着性エナメル線が得られる。
【００４１】
上記実施形態では、導体１上に絶縁層２を介して融着層３を設けた２層構造の耐熱自己融着性エナメル線１０を説明したが、上記各実施形態に係る耐熱自己融着性塗料は、導体上に直接融着層を設けた１層構造の耐熱自己融着性エナメル線にも応用できる。
【実施例】
【００４２】
次に、本発明に係る熱硬化型耐熱自己融着性エナメル線の実施例を比較例と共に説明する。
【００４３】
（ポリアミドイミドエナメル線の作製）
図１に示すように、導体径φ０．８ｍｍの導体１上にポリアミドイミド塗料を塗布、焼き付けすることにより皮膜厚さ０．０３０ｍｍの絶縁層２を有するポリアミドイミドエナメル線を得た。
【００４４】
（実施例１）
分子骨格中に占めるスルホン基の含有率が４０％のスルホン基含有ポリヒドロキシポリエーテル樹脂１００重量部、４，４’−ジフェニルメタンビスマレイミド１０重量部をそれぞれ採取した。これをシクロヘキサノンと高沸点アルキルベンゼンからなる混合溶剤に溶解することにより樹脂分濃度２５％の耐熱自己融着性塗料を作製した。
【００４５】
次に、上記ポリアミドイミドエナメル線の上に、実施例１の耐熱自己融着性塗料を塗布、焼き付けすることにより、厚さ０．０１０ｍｍの融着層３を有する図１の耐熱自己融着性エナメル線１０を得た。
【００４６】
（実施例２）
４，４’−ジフェニルメタンビスマレイミドを３０重量部とした以外は実施例１と同様の手法により耐熱自己融着性エナメル線１０を得た。
【００４７】
（実施例３）
４，４’−ジフェニルメタンビスマレイミドを５０重量部とした以外は実施例１と同様の手法により耐熱自己融着性エナメル線１０を得た。
【００４８】
（実施例４）
４，４’−ジフェニルメタンビスマレイミドを７５重量部とした以外は実施例１と同様の手法により耐熱自己融着性エナメル線１０を得た。
【００４９】
（実施例５）
４，４’−ジフェニルメタンビスマレイミドを１００重量部とした以外は実施例１と同様の手法により耐熱自己融着性エナメル線１０を得た。
【００５０】
（実施例６）
４，４’−ジフェニルメタンビスマレイミドに代わりｍ−フェニレンビスマレイミド３０重量部を用いた以外は実施例１と同様の手法により耐熱自己融着性エナメル線１０を得た。
【００５１】
（実施例７）
分子骨格中に占めるスルホン基の含有率が４０％のスルホン基含有ポリヒドロキシポリエーテル樹脂１００重量部、４，４’−ジフェニルメタンビスマレイミド３０重量部をそれぞれ採取した。これをシクロヘキサノンと高沸点アルキルベンゼンからなる混合溶剤に溶解することにより樹脂分濃度２５％の実施例２の耐熱自己融着性塗料を作製した。
【００５２】
これに蜜蝋１重量部を添加し溶解することにより実施例７の耐熱自己融着性塗料を得た。上記のポリアミドイミドエナメル線の上に、実施例７の融着塗料を塗布、焼き付けすることにより融着層厚さ０．０１０ｍｍの耐熱自己融着性エナメル線１０を得た。
【００５３】
（実施例８）
蜜蝋の添加量を２．５重量部とした以外は実施例７と同様の手法により耐熱自己融着性エナメル線１０を得た。
【００５４】
（実施例９）
蜜蝋の添加量を５．０重量部とした以外は実施例７と同様の手法により耐熱自己融着性エナメル線１０を得た。
【００５５】
（実施例１０）
蜜蝋の添加量を１０．０重量部とした以外は、実施例７と同様の手法により耐熱自己融着性エナメル線１０を得た。
【００５６】
（比較例１）
分子骨格中に占めるスルホン基の含有率が４０％のスルホン基含有ポリヒドロキシポリエーテル樹脂をシクロヘキサノンと高沸点アルキルベンゼンからなる混合溶剤に溶解することにより樹脂分濃度２５％の比較例１の融着塗料を作製した。
【００５７】
上記のポリアミドイミドエナメル線の上に、比較例１の融着塗料を塗布、焼き付けすることにより融着層厚さ０．０１０ｍｍの自己融着性エナメル線を得た。
【００５８】
（比較例２）
４，４’−ジフェニルメタンビスマレイミドを７．５重量部とした以外は実施例１と同様の手法により耐熱自己融着性エナメル線を得た。
【００５９】
（比較例３）
４，４’−ジフェニルメタンビスマレイミドを１１０重量部とした以外は実施例１と同様の手法により耐熱自己融着性エナメル線を得た。
【００６０】
（比較例４）
蜜蝋の添加量を０．５重量部とした以外は実施例７と同様の手法により耐熱自己融着性エナメル線を得た。
【００６１】
（比較例５）
蜜蝋の添加量を１２．５重量部とした以外は実施例７と同様の手法により耐熱自己融着性エナメル線を得た。
【００６２】
（比較例６）
４，４’−ジフェニルメタンビスマレイミドの代わりにレゾール型フェノール樹脂Ｈ−２１８１（日立化成社製）を１５重量部用いたこと以外は実施例１と同様の手法により耐熱自己融着性エナメル線を得た。
【００６３】
（比較例７）
４，４’−ジフェニルメタンビスマレイミドの代わりに安定化イソシアネートＡＰ−ＳＴＡＢＬＥを５重量部用いたこと以外は実施例１と同様の手法により耐熱自己融着性エナメル線を得た。
【００６４】
（比較例８）
ポリスルホン樹脂をクレゾールとキシレンの混合剤に溶解することにより樹脂分濃度２５％の比較例８の融着塗料を作製した。次に、上記ポリアミドイミドエナメル線の上に、比較例８の融着塗料を塗布、焼き付けすることにより融着層厚さ０．０１０ｍｍの自己融着性エナメル線を得た。
【００６５】
（自己融着性エナメル線の試験方法）
（１）熱融着性試験
熱融着性試験はＮＥＭＡ規格に準拠し行った。供試用の耐熱自己融着性エナメル線を内径５．６ｍｍの７０ターンのヘリカルコイルとした。このヘリカルコイルを所定の温度で１０分間加熱し隣接線間を熱融着させた。次に、その隣接線間を熱融着させたヘリカルコイルを室温（２０℃）で座屈試験し、座屈強度を融着力とした。
【００６６】
（２）高温下の接着力試験
熱融着性試験と同様にＮＥＭＡ規格に準拠し行った。供試用の耐熱自己融着性エナメル線を内径５．６ｍｍの７０ターンのヘリカルコイルとし、２２０℃で１０分間加熱して隣接線間を熱融着させた。尚、比較例８のみは２４０℃で１０分間加熱し、熱融着させた。次に、隣接線間を熱融着させたヘリカルコイルを２００℃中に１０分間置き、２００℃中で座屈試験を行い、座屈強度を接着力とした。
【００６７】
（３）熱硬化の確認
供試用の耐熱自己融着性エナメル線、自己融着性エナメル線１０ｃｍを各々２本採取し、マイクロメーターで外径を測定する。採取した２本のうちの１本をメチルエチルケトンに室温（２０℃）で１０分間浸漬した後、耐熱自己融着性エナメル線、自己融着性エナメル線の表面を脱脂綿でふき取り、マイクロメーターで外径を測定し融着層が剥離されたかどうかの確認を行った。もう１本を２２０℃で１０分間加熱し、冷却した後同様にメチルエチルケトンに室温（２０℃）で１０分間浸漬し、ふき取り後の外径を測定して、熱硬化の有無を確認した。なお、比較例８はメチルエチルケトンに溶解しないことから除外した。
【００６８】
（４）静摩擦係数
図２に図１の耐熱自己融着性エナメル線の静摩擦係数の測定に用いた傾斜法静摩擦係数試験機の概要を示す。
【００６９】
この試験機を用いて、図２に示すように、長さ４００ｍｍの供試用の耐熱自己融着性エナメル線を３本採り、標点距離を３５０ｍｍとし３％伸長後、２本を試料２３として傾斜可能に設けたプレート２１に、もう１本を半分に切りそれぞれ試料２３としてプレート２２に取り付ける。そして、プレート２２を、線同士が直角になるようにプレート２１上に重ねる。その場合、試料２３が接触していることを確認する。次に、プレート２１を傾斜速度１度／３秒に傾斜させ、プレート２２が少しでも動き出す時のプレート２１の傾斜角度θを求める。静摩擦係数（μ）はμ＝ｔａｎθにより求める。なお、ｔａｎθはｔａｎθ表示盤２４に表示されており、指針２５の位置から直読出来る様になっている。なお、傾斜角度θが０のときに水準器２６が水平を示していないときは水平を示すように水平調節ネジ２７で調整を行う。
【００７０】
表１に、実施例１〜１０の耐熱自己融着性塗料（エナメル線作製後は融着層３）の組成と耐熱自己融着性エナメル線の融着力及び静摩擦係数を示す。表２には、比較例１〜８について表１と同様に示す。
【００７１】
【表１】
0005080915.tif 000003
【００７２】
【表２】
0005080915.tif 000004
【００７３】
表１に示すように、実施例１〜１０は、２４０℃未満の温度で十分な熱融着力を発現しており、しかも２００℃の高温雰囲気下において、十分な接着力を有していることがわかる。
【００７４】
これに対し、ビスマレイミドを添加しないスルホン基含有ポリヒドロキシポリエーテル樹脂単独である比較例１は、高温下の接着力が実施例１〜１０に比べ大幅に劣る。
【００７５】
比較例２はビスマレイミドの添加量が７．５重量部であり、高温下の接着力が実施例の約半分である。
【００７６】
比較例３はビスマレイミドの添加量が１１０重量部であり、高温下の接着力が実施例１〜１０に比べ向上せず、またワニス中に析出物が発生する。
【００７７】
比較例４は滑剤を０．５重量部添加したものであるが、すべり性が滑剤を規定量（１〜５重量部）添加した実施例７〜１０に比べ低下する。
【００７８】
比較例５は滑剤を１２．５重量部添加したものであるが、１週間でワニス中の滑剤が一部析出し分散不良が発生した。
【００７９】
比較例６はビスマレイミドに代えてレゾール型フェノール樹脂を硬化剤として用いたものであるが、高温下の接着力が実施例１〜９に及ばないと共に、４０℃の雰囲気に１週間程度放置することにより熱融着力が低下する。これは経時変化により架橋が進み融着層の流れを阻害するものと考えられ実用上大きな問題である。
【００８０】
比較例７はビスマレイミドに代えて安定化イソシアネートを硬化剤として用いたものであるが、焼き付け時に硬化が進行し熱融着力が大幅に低目である。
【００８１】
比較例８はポリスルホン樹脂を用いたものであるが、２２０℃での熱融着力が低く、より高温（２４０℃以上）での条件を必要とする。また、高温下での接着力も実施例に及ばない。
【００８２】
特に、これら比較例１〜８に対し実施例１〜６はいずれも２２０℃の熱融着力及び高温下での接着力も良好である。また、比較例６の様な熱融着力の経時変化も生じない。
【００８３】
実施例７〜１０は実施例２に滑剤として蜜蝋を添加したものであるが、すべり性は著しく向上し、巻線性の向上が見込まれる。また、熱融着力、高温下での接着力も実施例１〜６と同等の値を示す。
【図面の簡単な説明】
【００８４】
【図１】本発明の好適な第１の実施形態である耐熱自己融着性塗料を用いた耐熱自己融着性エナメル線の一例を示す横断面図である。
【図２】図２（ａ）は、実施例において、エナメル線の静摩擦係数の測定に用いる傾斜法静摩擦係数試験機の平面図、図２（ｂ）はその正面図、図２（ｃ）はその側面図である。
【符号の説明】
【００８５】
１    導体
２    絶縁層
３    融着層
１０  耐熱自己融着性エナメル線
【図１】
0005080915.tif 000006
【図２】
0005080915.tif 000007